(57)【要約】【課題】コロナ帯電式静電粉体塗装方法において、被塗物の端面部の塗膜が厚くなったり、ユズ肌や静電反発による塗装不良が起こったりするという問題を解決する。【解決手段】塗装ガン１が被塗物Ａの端面部付近から被塗物を超えた位置にある時、例えば、塗装ガン１を上下動させて被塗物に粉体塗料を塗布する場合は、被塗物Ａの上下端部から折り返して被塗物Ａに戻るまでの間、あるいは被塗物Ａが所定間隔で並んで移動する場合は、被塗物Ａと被塗物Ａとの間で、塗装ガン１からの粉体塗料の吐出を維持した状態のまま、塗装ガン１の高電圧発生器への通電を遮断する。【選択図】図１
2006263668.tif 000002
【特許請求の範囲】
【請求項１】
コロナ帯電式静電粉体塗装ガンと被塗物とを相対的に移動させながら粉体塗料の吐出を行うコロナ帯電式静電粉体塗装方法において、コロナ帯電式静電粉体塗装ガンが被塗物の端面部付近から被塗物を超えた位置にある時に、コロナ帯電式静電粉体塗装ガンからの粉体塗料の吐出を維持した状態のまま、コロナ帯電式静電粉体塗装ガンの高電圧発生器への通電を遮断することを特徴とするコロナ帯電式静電粉体塗装方法。
【請求項２】
搬送装置によって移動する被塗物に対して、コロナ帯電式静電粉体塗装ガンが被塗物の移動方向と直交する方向に往復移動することを特徴とする請求項１記載のコロナ帯電式静電粉体塗装方法。
【請求項３】
搬送装置によって被塗物を所定間隔で移動させ、被塗物と被塗物との間で、コロナ帯電式静電粉体塗装ガンからの粉体塗料の吐出を維持した状態のまま、コロナ帯電式静電粉体塗装ガンの高電圧発生器への通電を遮断することを特徴とする請求項１記載のコロナ帯電式静電粉体塗装方法。
【請求項４】
被塗物を所定間隔で吊るし、コロナ帯電式静電粉体塗装ガンを上下に移動させながら粉体塗料の吐出を行う場合に、被塗物と被塗物との間で、コロナ帯電式静電粉体塗装ガンからの粉体塗料の吐出を維持した状態のまま、コロナ帯電式静電粉体塗装ガンの高電圧発生器への通電を遮断することを特徴とする請求項１記載のコロナ帯電式静電粉体塗装方法。
【発明の詳細な説明】
【技術分野】
【０００１】
この発明は、コロナ帯電式静電粉体塗装方法に関するものである。
【背景技術】
【０００２】
コロナ帯電式静電粉体塗装方法は、高電圧発生器を内蔵したコロナ帯電式静電粉体塗装ガン（以下、「塗装ガン」と略す）を使用し、高電圧発生器によってガン先にコロナ放電をさせ、このコロナ放電により塗装ガンと被塗物の間の空気をイオン化させることによってできた電場で、粉体塗料を帯電させて被塗物に付着させる塗装方法である。
【０００３】
コロナ放電によって発生したイオンのうち、粉体塗料の帯電に使用されるのはほんの一部であり、大部分のイオンは、フリーイオンとして、塗装ガンと被塗物周辺に存在する。
このフリーイオンが、コロナ帯電式静電粉体塗装方法において塗装不良の要因となる「静電反発」や「ファラデーケージ現象」を起こすといわれている。
「静電反発」とは、被塗物表面に、帯電した粉体塗料が付着すると、粉体塗料層内部の電場が上がり、さらに粉体塗料を塗布し続けると、電場の強さが最終的には粉体塗料層内に閉じ込められた空気をイオン化するまでになり、このイオン化で発生した陽のイオンが、陰極すなわち周辺のフリーイオン集団、もしくは帯電粒子に向かって粉体塗料層から出て行く際に、小さなスパークが起こる現象をいう。このスパークによって発生する小さなくぼみは、オレンジピールとよばれ、塗装表面の品質を大幅に低下させる。
【０００４】
次に、「ファラデーケージ現象」は、発生した電場による電気力線が被塗物のエッジ部分に集中し、くぼんだ部分や溝の内面への塗装ができない現象をいう。
このくぼんだ部分や溝の内面への塗装ができないという現象は、単に電気力線が溝の入口エッジ部分に集中するためだけではなく、その結果としてエッジ部分への塗料の付着が早く、この部分で静電反発が始まると、後続の帯電塗料が次々と中和されて、溝の内部にほとんど付着しなくなるということが起こっていると考えられている。
【発明の開示】
【発明が解決しようとする課題】
【０００５】
ところで、コロナ帯電式静電粉体塗装方法においては、フリーイオンは、被塗物の平面部分にも到達するが、そのほとんどが上記の通り、被塗物の端面部（エッジ部）に集中することになる。
【０００６】
したがって、レシプロケーター等の自動昇降装置によって塗装ガンを、被塗物に対して均一なスピードで移動させながら塗装を行っても、被塗物の上下の端面部において、塗膜が厚くなったり、ユズ肌や静電反発による塗装不良が起こったりするという問題があった。
【０００７】
そこで、この発明は、コロナ帯電式静電粉体塗装方法において、被塗物の端面部の塗膜が厚くなったり、ユズ肌や静電反発による塗装不良が起こったりするという問題を解決し、被塗物全面に均一で平滑な被膜を形成しようとするものである。
【課題を解決するための手段】
【０００８】
この発明は、塗装ガンと被塗物とを相対的に移動させながら粉体塗料の吐出を行うコロナ帯電式静電粉体塗装方法において、塗装ガンが被塗物の端面部付近から被塗物を超えた位置にある時、例えば、塗装ガンを上下動させて被塗物に粉体塗料を塗布する場合は、被塗物の上下端部から折り返して被塗物に戻るまでの間、あるいは被塗物が所定間隔で並んで移動する場合は、被塗物と被塗物との間で、塗装ガンからの粉体塗料の吐出を維持した状態のまま、塗装ガンの高電圧発生器への通電を遮断するようにしたのである。
この発明において、塗装ガンの高電圧発生器への通電を遮断するとの概念は、塗装ガンの高電圧発生器の電圧を零にする以外に、粉体塗料が帯電しない電圧まで下げる意味で使用する。
【０００９】
上記のように、塗装ガンが、被塗物の端面部を通過して被塗物まで戻ってくる間や、被塗物と被塗物との間において、塗装ガンの高電圧発生器への通電を遮断すると、被塗物の端面部への電気力線の集中が軽減でき、被塗物の端面部の塗膜が厚くなり難い。
【００１０】
そして、被塗物の端面部において静電反発が生じた場合には、高電圧発生器への通電が遮断された塗装ガンが被塗物の端面部付近を移動する際に、帯電していない粉体塗料が被塗物の端面部付近に吐出されるので、この帯電していない粉体塗料によって被塗物の端面部における静電反発が解消され、均一で平滑な塗膜が得られる。
【００１１】
このように、この発明は、塗装ガンからの粉体塗料の吐出は維持したまま、電気力線が集中し易い部分を塗装ガンが通過する際に、コロナ帯電式静電粉体塗装ガンの高電圧発生器への通電を遮断することにより、被塗物に対する部分的な電気力線の集中を回避し、被塗物全面に均一で平滑な塗膜の形成をしようとしたものである。
【００１２】
この発明においては、塗装ガンの高電圧発生器への通電は、ＯＮ−ＯＦＦするが、粉体塗料の吐出は連続させておくことが重要である。
粉体塗料の吐出を連続させずに高電圧発生器への通電と同様に、ＯＮ−ＯＦＦすると、粉体塗料は塗料搬送ホース内で溶剤塗料のように密になっていないので、ＯＮ−ＯＦＦの切換の際に、吐出が安定せず、吐出が安定するまでに時間がかかる。また、粉体塗料の搬送を一旦止めて搬送を再開すると、塗料搬送ホース内で蓄積された粉体塗料が一度に異常吐出したりして、塗装不良を起こす原因になる。
【００１３】
また、被塗物に当らない粉体塗料、即ちオーバースプレー粉は、被塗物の端面部付近や被塗物と被塗物との間で多くなる。そして、被塗物をハンギングしたハンガーにも、粉体塗料が付着し、そのまま被塗物と一緒に焼付けられるので、ハンガーにメルト硬化した粉体塗料によってハンガー部の面積が次第に大きくなる。何度もそのハンガーを使用すると粉体塗料が大きく付着し、被塗物との接点（アース）が不良になり、付き回り、安全性及び粉体塗料の無駄が発生するという問題が生じる。この発明では、被塗物の端面部付近で塗装ガンの高電圧発生器への通電をＯＦＦにしているので、ハンガーやブース内面にオーバースプレー粉が当っても付着しにくく、帯電していない粉体塗料は付着してもエアーブローによって簡単に除去することができる。したがって、この発明では、上記ハンガーへの粉体塗料の付着による問題が生じにくく、色替え時におけるブース内面の清掃も行いやすい。
【発明の効果】
【００１４】
この発明のコロナ帯電式静電粉体塗装方法によると、被塗物の端面部の塗膜が厚くなったり、ユズ肌や静電反発による塗装不良が起こったりするという問題が解決され、均一な膜厚で、平滑な塗膜を形成することができる。
【実施例１】
【００１５】
図１は、冷蔵庫の扉を被塗物Ａにした塗装例を示している。
この例では、塗装ガン１を塗装ブース２内に、並列に２ガン、対向位置に２ガンの計４ガンを設置している。被塗物Ａは、図１に示すように内面部を互いに内側にしてハンガー３にハンギングされている。塗装ガン１は、自動昇降装置４（レシプロケーター）に取付けられて上下動し、上下動のストロークは被塗物Ａの上下寸法よりも各上下２００ｍｍの範囲でオーバーラップするようになっている。
この発明のコロナ帯電式静電粉体塗装方法では、塗装ガン１から粉体塗料を連続吐出した状態のまま、昇降する塗装ガン１が、被塗物Ａの塗装面に位置する状態から被塗物Ａの上下限２０ｍｍに達した時点で、塗装ガン１の高電圧発生器への通電をＯＦＦにし、塗装ガン１が被塗物Ａの塗装面を超えて折り返し、被塗物Ａの塗装面に戻って、被塗物Ａの上下限より１０ｍｍ塗装面に入ったところで、再び、塗装ガン１の高電圧発生器への通電をＯＮにするというように、塗装ガン１の高電圧発生器への通電を、ＯＮ−ＯＦＦ制御している。この塗装ガン１の上下動と高電圧発生器への通電のＯＮ−ＯＦＦの関係を図示すると、図３に示すようになる。
この発明の上記実施例による塗装結果と、塗装ガン１の高電圧発生器への通電をＯＮにした状態のまま塗装を行う従来例の塗装結果とを表１に示した。
【００１６】
【表１】
2006263668.tif 000003
【００１７】
表１には、図４に示す通り、塗装面を上下６段（Ａ〜Ｆ段）に分割し、各分割面の左右６箇所についての平均膜厚（μｍ）と、表面粗度計（Ｇａｒｄｎｅｒ社「ウェーブスキャン  プラス」）の測定値を示している。
【００１８】
この表１の結果から、従来の塗装方法では、上下端面部の膜厚が他の部分よりも厚く、しかも表面粗度にばらつきが生じるのに対し、この発明の実施例による塗装方法では、膜厚、表面粗度が端面部とその他の部分で均一になるということが確認できた。
【００１９】
次に、この発明の上記実施例による塗装方法と、従来例による塗装方法について、ハンガー３に付着する粉体塗料の量を比較した結果を表２に示す。試験は、それぞれの塗装方法で塗装を行った後、被塗物Ａと共に焼き付けるという行程を１０回繰り返し、その後に、ハンガー３に付着した膜厚を測定した。その結果は表２の通りであり、この発明の上記実施例による塗装方法は、従来例による塗装方法よりもハンガーに付着する粉体塗料の量が格段に少ないということが確認できた。
【００２０】
【表２】
2006263668.tif 000004
【００２１】
また、この発明の上記実施例による塗装方法と、従来例による塗装方法について、ハンガー３に付着する粉体塗料を、焼き付ける前にエアーブローしたところ、この発明の上記実施例による塗装方法の場合、ハンガー３に付着した粉体塗料は容易に取り除くことができた。
【００２２】
さらに、この発明の上記実施例による塗装方法と従来例による塗装方法とでは、塗装ガン１の対面部に位置するブース２の側面に付着したオーバースプレー粉に関しても、この発明の上記実施例による塗装方法の場合は、従来例による塗装方法よりも付着量が少なく、しかもエアーブローによる清掃も容易であった。
【実施例２】
【００２３】
図５は、被塗物Ａが切り板鋼板であり、この被塗物Ａを水平に搬送しながら、上面に設置した塗装ガン１によって水平塗装を行う塗装装置の概略図である。図５において、符号５は、多孔質材料からなる塗装ブース、６は水切り乾燥炉、７は焼付け炉、８は吸気ダクト、９はレシプロケーター、１０はシロッコファン、１１は搬送コンベアをそれぞれ示している。
【００２４】
この水平塗装装置を使用して、この発明の塗装方法を実施した場合と実施しない場合とについて実験を行った。
被塗物Ａとして、切り板「幅１５２４ｍｍ×長さ３０４８ｍｍ」を使用した。被塗物Ａと被塗物Ａとの間隔は、２００ｍｍで塗装を行った。この発明の実施例は、被塗物Ａ間において、粉体塗料を吐出したままで、塗装ガン１の高電圧発生器への通電のみをＯＦＦにして塗装を行うという方法である。従来例は、被塗物Ａ間において、粉体塗装ガン１の高電圧発生器への通電をＯＦＦにすると共に、粉体塗料の吐出もストップして塗装を行う方法とした。
【００２５】
この従来例では、被塗物Ａ間で、粉体塗料の吐出をＯＮ−ＯＦＦするため、吐出量が安定するのに数秒かかり、被塗物Ａである切り板の前後部において、膜厚に大きな差ができると共に、肌荒れを起こし、例えば、塗装後に写真フィルムの転写を行うと、膜厚に均一性がなく、転写した写真フィルムに微妙な凹凸が生じ、転写後の色違いや、違和感が発生するという問題があった。つまり、転写では、下地を拾うために、できあがり製品に色むらが発生し不良となる。
【００２６】
これに対し、被塗物Ａ間でも、粉体塗料の吐出は連続させたまま、塗装ガン１の高電圧発生器への通電のみをＯＦＦにして塗装を行うこの発明の場合は、被塗物Ａである切り板の前後部の膜厚も均一で、表面も平滑であるため、塗装後に写真フィルムの転写を行っても問題が生じなかった。
【００２７】
また、この発明の場合、被塗物Ａ間で粉体塗料の吐出を連続させていても、被塗物Ａ間では塗装ガン１の高電圧発生器への通電がＯＦＦの状態であるから、切り板の搬送用コンベア１１に付着するオーバースプレー粉は、電荷がないために容易に取り除いて回収することができ、搬送用コンベア１１上の残粉がなく、切り板裏面に付着しない。
【実施例３】
【００２８】
図６は、鋼製家具の側面パネルを被塗物Ａにして、メタリック粉体塗装を行う塗装例を示している。
この例では、メタリック粉体塗料として、クリヤーの粉体塗料にアルミ顔料（鱗片）を混ぜたドライブレンド方式のものを使用した。
【００２９】
この例では、塗装ガン１を塗装ブース２内に、並列に２ガン、対向位置に２ガンの計４ガンを設置している。被塗物Ａは、図６に示すように内面部を互いに内側にしてハンガー３にハンギングされている。
【００３０】
塗装ガン１は、自動昇降装置４（レシプロケーター）に取付けられて上下動し、上下動のストロークは被塗物Ａの上下寸法よりも各上下１００ｍｍの範囲でオーバーラップして、オーバースプレー塗装を行うようにしている。その理由は、被塗物Ａの上下限がコの字型に曲がっているために、その部分の塗装を行うためである。
【００３１】
表３に示すように、塗装ガン１の上下のストローク中、塗装ガン１の高電圧発生器への通電をＯＮ状態で連続塗装を行う従来例の場合には、上下端面付近は平面部に比較して黒ずんだ塗膜となった。これは端面部に、静電気が集中するために、メタリック粉体塗料（ドライブレンド）のアルミ顔料が多く集まって黒ずんだ模様を形成するためと考えられる。
【００３２】
一方、この発明では、連続吐出中に被塗物Ａの上端部より高電圧発生器への通電をＯＦＦし、塗装ガン１が上端面部に近づくと、高電圧発生器への通電をＯＮにし、塗装ガン１が被塗物下端部の手前３０ｍｍで、高電圧発生器への通電をＯＦＦにして塗装を行った。これにより、電荷のない粉体塗料が静電気によって黒ずんだ個所が粉体塗料で洗い流され、均一なメタリック塗膜を形成することができた。
表３は、図４に示す場合と同様に、塗装面を上下１０段（Ａ〜Ｊ段）に分割し、各分割面の左右６箇所についての平均膜厚（μｍ）を測定した。また、メタリックの目視評価は、表面に黒ずんだ個所がある場合を×、表面に黒ずんだ個所がない場合を◎として評価した。
【００３３】
【表３】
2006263668.tif 000005
【実施例４】
【００３４】
図７は、ハンガー３に所定間隔で複数の被塗物Ａを１段吊りにして塗装を行う場合に、この発明を適用する場合の塗装ガン１の位置と、高電圧発生器への通電のＯＮ−ＯＦＦ関係を図示したものである。即ち、この例では、塗装ガン１のストロークの内、上下端と、被塗物Ａ間において、高電圧発生器への通電をＯＦＦにしている。
【図面の簡単な説明】
【００３５】
【図１】この発明の第１の実施例の正面図である。
【図２】同上の平面図である。
【図３】第１の実施例の塗装ガン１のストロークと、高電圧発生器への通電のＯＮ−ＯＦＦ関係を示す説明図である。
【図４】この発明の第１の実施例において被塗物の表面検査位置を示す図である。
【図５】この発明の第２の実施例の正面図である。
【図６】この発明の第３の実施例の正面図である。
【図７】この発明の第４の実施例の塗装ガン１のストロークと、高電圧発生器への通電のＯＮ−ＯＦＦ関係を示す説明図である。
【符号の説明】
【００３６】
Ａ  被塗物
２  ブース
３  ハンガー
４  レシプロケーター
５  ブース
６  水切り乾燥炉
７  焼付け炉
８  吸気ダクト
９  レシプロケーター
１０  シロッコファン
１１  搬送コンベア
【図１】
2006263668.tif 000006
【図２】
2006263668.tif 000007
【図３】
2006263668.tif 000008
【図４】
2006263668.tif 000009
【図５】
2006263668.tif 000010
【図６】
2006263668.tif 000011
【図７】
2006263668.tif 000012